(57)【要約】      （修正有）【課題】安価毒性にも問題のないヒドロホルミル化方法の提供。【解決手段】１又はそれ以上のヒドロホルミル化工程を含む、Ｃ２〜Ｃ５のオレフィン類をヒドロホルミル化する方法であって、以下の、少なくとも1のヒドロホルミル化工程において、Ｃ２〜Ｃ５オレフィン類を含む供給混合物を、合成ガスとともに、元素周期律表の第８又は第９族の金属、少なくとも１の有機リン含有配位子及び安定剤を含む触媒系の存在下で、反応ゾーンでヒドロホルミル化に供し、ここで、前記供給混合物及び合成ガスは、触媒系が不均一化された多孔質セラミック材料でできた支持体上を通過すること、前記触媒系はイオン性液体を含まないこと、かつ、前記支持体はセラミック材料のブロックであるモノリスであり、前記支持体のセラミック材料と同一又は異なるセラミック材料でできたウォッシュコートが塗布されること、で特徴付けられる、方法。【選択図】なし【特許請求の範囲】
【請求項１】
１又はそれ以上のヒドロホルミル化工程を含む、Ｃ２〜Ｃ５のオレフィン類をヒドロホルミル化する方法であって、以下の、
少なくとも1のヒドロホルミル化工程において、Ｃ２〜Ｃ５オレフィン類を含む供給混合物を、合成ガスとともに、元素周期律表の第８又は第９族の金属、少なくとも１の有機リン含有配位子及び安定剤を含む触媒系の存在下で、反応ゾーンでヒドロホルミル化に供し、ここで、前記供給混合物及び合成ガスは、触媒系が不均一化された多孔質セラミック材料でできた支持体上を通過すること、
前記触媒系はイオン性液体を含まないこと、かつ、
前記支持体はセラミック材料のブロックであるモノリスであり、前記支持体のセラミック材料と同一又は異なるセラミック材料でできたウォッシュコートが塗布されること、
で特徴付けられる、方法。
【請求項２】
前記反応ゾーンから連続的に、少なくとも一部の得られた生成物アルデヒド及び少なくとも一部の未反応オレフィンを含む気体流出物を採取し、物質分離工程に供して、前記気体流出物を少なくとも１の未反応オレフィン類富化相と少なくとも１の生成物アルデヒド富化相に分離する、請求項１に記載の方法。
【請求項３】
ヒドロホルミル化に用いる前記触媒系における前記有機リン含有配位子の化学式が、好ましくは、以下の一般式（ＶＩ）
【化１】
2020059702.tif 000010
ここで、Ｒ‘、Ｒ‘‘及びＲ‘‘‘は各々有機ラジカルであるが、ただし、Ｒ‘及びＲ‘‘‘は同一ではなく、かつ、Ａは各々架橋基−Ｏ−Ｐ（−Ｏ）２−であり、ここで、３の酸素原子のうちの２の酸素原子は、各々Ｒ‘基及びＲ‘‘‘基に結合する、
である、請求項１又は２に記載の方法。
【請求項４】
前記安定剤が、式（Ｉ）
【化２】
2020059702.tif 000011
の少なくとも１の２，２，６，６−テトラメチルピペリジン単位を含む有機アミン化合物である、請求項１〜３のいずれか一項に記載の方法。
【請求項５】
前記支持体に含まれる前記多孔質セラミック材料が、珪酸塩セラミック、酸化物セラミック、窒化物セラミック、炭化物セラミック、シリコンセラミック、及びそれらの混合物からなる群から選択される、請求項１〜４のいずれか一項に記載の方法。
【請求項６】
前記珪酸塩セラミックが、アルミノ珪酸塩、珪酸マグネシウム、及びそれらの混合物、例えばベントナイトから選択され；前記酸化物セラミックが、γ−酸化アルミニウム、α−酸化アルミニウム、二酸化チタン、酸化ベリリウム、酸化ジルコニウム、チタン酸アルミニウム、チタン酸バリウム、酸化亜鉛、酸化鉄（フェライト）及びそれらの混合物から選択され；前記窒化物セラミックが、窒化ケイ素、窒化ホウ素、窒化アルミニウム、及びそれらの混合物から選択され；前記炭化物セラミックが、炭化ケイ素、炭化ホウ素、炭化タングステン、又はそれらの混合物から選択され；前記シリコンセラミックは、珪化モリブデンから選択される、請求項５に記載の方法。
【請求項７】
前記支持体に含まれる前記多孔質セラミック材料が、炭化物セラミックである、請求項５に記載の方法。
【請求項８】
前記炭化物セラミックが、炭化ケイ素、炭化ホウ素、炭化タングステン又はそれらの混合物から選択される、請求項６に記載の方法。
【請求項９】
前記支持体上のウォッシュコートの量が、前記支持体の全量に基づき２０重量％以下である、請求項１〜７のいずれか一項に記載の方法。
【請求項１０】
前記セラミック材料でできた支持体には、主貫流方向に１又はそれ以上のチャネルがある、請求項１〜９のいずれか一項に記載の方法。
【請求項１１】
前記ヒドロホルミル化が６５〜２００℃の温度範囲で行われる、請求項１〜１０のいずれか一項に記載の方法。
【請求項１２】
前記ヒドロホルミル化における圧力が、３５バール以下である、請求項１〜１０のいずれか一項に記載の方法。
【発明の詳細な説明】
【技術分野】
【０００１】
本特許出願は、欧州連合２０２０ホライズン研究及びイノベーションプログラムの助成金契約第680395号に基づくプロジェクトによる資金提供を受けて行われたものである。
【０００２】
本発明は、多孔質セラミック材料の支持体上に触媒系が不均一化されて存在する、短鎖オレフィン類、特にＣ２〜Ｃ５オレフィン類をヒドロホルミル化する方法、及び当該方法を実施するための装置に関する。
【背景技術】
【０００３】
ヒドロホルミル化は工業化学における最も重要な反応の１つであり、世界的な生産能力は年間数百万トンである。この方法では、アルケン（オレフィン類）を一酸化炭素と水素（合成ガス；synthesis  gas又はsyngas）の混合物と触媒を用いて反応させてアルデヒドに変換するが、これは、アルコール、エステル又は可塑剤等の化学バルク製品の製造において重要かつ貴重な中間体である。
【０００４】
ヒドロホルミル化は工業規模ではもっぱら均一触媒下で行われる。可溶性遷移金属触媒系は、典型的にはコバルト又はロジウムに基づき、しばしばホスフィン又はホスファイト等のリン含有配位子とともに比較的短鎖のオレフィン類のヒドロホルミル化に用いられる。
【０００５】
公知の方法では、特にロジウム及びコバルト並びにそれらの化合物が比較的高価であるという事実に関連して様々な問題がある。例えば、部分的に極めて複雑な触媒リサイクル工程による、高エネルギー及びプロセスエンジニアリングによる、ヒドロホルミル化プロセス中の触媒の損失をできるだけ回避する取り組みが行われている。さらに、生成物中の触媒残留物を減らすべく、生成物の精製工程はより複雑である。
【０００６】
既知の均一触媒プロセスに関する他の問題はリガンドの安定性であり、これは、ヒドロホルミル化のための温度、圧力、ｐＨ等の条件に耐性がなければならず、かつ、プロセス中で消費された溶媒量を補充する必要がある。
【０００７】
均一触媒によるヒドロホルミル化での上記問題を解決するため、触媒が、特に支持材料上へ固定化されることにより不均一化されるヒドロホルミル化プロセスが開発された（特許文献１の議論の導入部参照）。従って、「不均一化」及び「固定化」という用語は、触媒が、イオン性液体を用いて固体支持体材料の表面及び／又は細孔内に薄い液膜を形成することにより固定化され、従来の意味での触媒が均一に溶解されている反応溶液が存在しない、と理解されるべきである。
【０００８】
固定化／不均一化に関して、上記特許文献１は、いわゆるＳＩＬＰシステム（ＳＩＬＰ＝支持イオン性液体相；Supported  Ionic  Liquid  Phase）を開示するが、ここでの触媒系は、中心原子として、ロジウム、イリジウム又はコバルトとともに、特に多孔質二酸化シリコン支持体上で、イオン性液体を用いて固定化される。
【先行技術文献】
【特許文献】
【０００９】
【特許文献１】国際公開２０１５／０２８２８４号パンフレット
【発明の概要】
【発明が解決しようとする課題】
【００１０】
イオン性液体は触媒担体又は溶媒として作用し、それにより支持体上に触媒系を固定化するのに役立つと考えられている。しかし、イオン性液体は比較的高価であり、毒性に問題がある場合もあるという問題がある。
【００１１】
本発明が解決しようとする課題は、上記問題が解消され、かつ、ヒドロホルミル化工程で不均一触媒系が用いられる、１又はそれ以上のヒドロホルミル化方法を提供することであった。
【課題を解決するための手段】
【００１２】
上記課題は、１又はそれ以上のヒドロホルミル化が、多孔質セラミック材料でできた支持体上で、イオン性液体を含まない不均一触媒系を用いる、少なくとも1のヒドロホルミル化工程を含む本発明の請求項1記載の方法で解決される。
【発明を実施するための形態】
【００１３】
従って、本発明は、１又はそれ以上のヒドロホルミル化工程を含む、Ｃ２〜Ｃ５のオレフィン類をヒドロホルミル化する方法を提供し、ここで、当該方法は以下の、
少なくとも1のヒドロホルミル化工程において、Ｃ２〜Ｃ５オレフィン類を含む供給混合物を、合成ガスとともに、元素周期律表の第８又は第９族の金属、少なくとも１の有機リン含有配位子及び安定剤を含む触媒系の存在下で、反応ゾーンでヒドロホルミル化に供し、ここで、前記供給混合物及び合成ガスは、触媒系が不均一化された多孔質セラミック材料でできた支持体上を通過すること、
前記触媒系はイオン性液体を含まないこと、かつ、
前記支持体はセラミック材料のブロックであるモノリスであり、前記支持体のセラミック材料と同一又は異なるセラミック材料でできたウォッシュコートが塗布されること、
で特徴付けられる、方法である。
【００１４】
用いられる供給混合物は、出発物質としてのＣ２〜Ｃ５オレフィン類、特にエテン、プロペン、１−ブテン、２−ブテン、１−ペンテン又は２−ペンテンを含むいかなる混合物であってよい。供給混合物中のオレフィン類の量は、当然、ヒドロホルミル化を効率よく行うのに十分な量でなければならない。これには、特に、石油化学工業の技術的混合物、例えば、ラフィネートストリーム（ラフィネートI、II又はIII）又は粗ブタンがあげられる。本発明によれば、粗ブタンは、５〜４０重量％のブテン、好ましくは２０〜４０重量％のブテン（ブテンは、１〜２０重量％の１−ブテン及び８０〜９９重量％の２−ブテンで構成される）、及び６０〜９５重量％のブタン、好ましくは６０〜８０重量％のブタンを含む。
【００１５】
少なくとも２のヒドロホルミル化工程の場合、供給混合物は他のヒドロホルミル化工程からの（気体）流出物であってもよい。本発明の方法が少なくとも２のヒドロホルミル化工程を含む場合、イオン性液体を含まない多孔質セラミック材料の支持体上で不均一触媒系が用いられる工程は少なくとも第２ヒドロホルミル化工程である。その場合、第１ヒドロホルミル化工程での未反応物オレフィン類を本発明の触媒系を用いて反応させることができる。二つのヒドロホルミル化工程の間に、物質分離工程をもたらすことができるが、それにより、最初のヒドロホルミル化からの気体流出物は、少なくとも１の未反応オレフィン類富化相と少なくとも１の生成物アルデヒド富化相に分離される。未反応オレフィン類富化相はその後、第２ヒドロホルミル化に供される。
【００１６】
本発明のヒドロホルミル化プロセスで用いられる触媒系は、好ましくは、元素の周期律表の第８又は第９族からの遷移金属、特に鉄、ルテニウム、イリジウム、コバルト又はロジウム、より好ましくはコバルト又はロジウム、少なくとも１の有機リン含有配位子及び安定剤を含む。
【００１７】
安定剤は、好ましくは有機アミン化合物、より好ましくは式（Ｉ）
【００１８】
【化１】
2020059702.tif 000002
の少なくとも１の２，２，６，６−テトラメチルピペリジン単位を含む有機アミン化合物である。
【００１９】
本発明の特に好ましい実施形態では、安定剤は、以下の式（Ｉ．１）、（Ｉ．２）、（Ｉ．３）、（Ｉ．４）、（Ｉ．５）、（Ｉ．６）、（Ｉ．７）及び（Ｉ．８）の化合物からなる群より選択される。
【００２０】
【化２】
2020059702.tif 000003
ここで、ｎは１〜２０の整数である。
【００２１】
【化３】
2020059702.tif 000004
ここで、ｎは１〜１２の整数である。
【００２２】
【化４】
2020059702.tif 000005
ここで、ｎは１〜１７の整数である。
【００２３】
【化５】
2020059702.tif 000006
ここで、ＲはＣ６〜Ｃ２０のアルキル基である。
【００２４】
全ての膜形成成分、すなわち、この場合、安定剤について、反応物のガス溶解度は、生成物のガス溶解度よりも優れているはずである。それにより、用いられる出発物質のオレフィン類と生成物アルデヒドとの間の部分的な物質分離を達成しうる。原則として、それには他の膜形成性物質も考えられるが、ここで、高沸点物質の形成がおこらず、及び／又は出発物質のオレフィン類の再供給が制限されるように注意する必要がある。
【００２５】
当該触媒系の有機リン含有配位子の化学式は、好ましくは、一般式（ＶＩ）
【００２６】
【化６】
2020059702.tif 000007
であり、ここで、Ｒ‘、Ｒ‘‘及びＲ‘‘‘は各々有機ラジカルであり、Ａはともに架橋−Ｏ−Ｐ（−Ｏ）２−基であり、ここで、３の酸素原子のうちの２の酸素原子は、各々Ｒ‘基及びＲ‘‘‘基に結合するが、ただし、Ｒ‘及びＲ‘‘‘は同一ではなく、有機ラジカルＲ‘、Ｒ‘‘及びＲ‘‘‘は、好ましくは、いかなる末端トリアルコキシシラン基をも含有しない。
【００２７】
好ましい実施態様では、式（ＶＩ）の化合物中のＲ‘、Ｒ‘‘及びＲ‘‘‘は、好ましくは、置換又は未置換の１，１’−ビフェニル基、１，１’−ビナフチル基及びオルト−フェニル基、特に置換又は未置換の１，１’−ビフェニル基から選択されるが、ただし、Ｒ‘及びＲ‘‘‘は同一ではない。より好ましくは、１，１’−ビフェニル基本骨格の３，３’及び／又は５，５’位で置換された１，１’−ビフェニル基には、アルキル基及び／又はアルコキシ基、特にＣ１−Ｃ４−アルキル基、より好ましくはｔｅｒｔ−ブチル基及び／又はメチル基、好ましくはＣ１−Ｃ５−アルコキシ基、より好ましくはメトキシ基がある。
【００２８】
本発明の前記触媒系は、多孔質セラミック材料の支持体上に不均一されている。本発明によれば、「支持体上に不均一化された」という表現は、触媒系が、薄い、固体又は液体フィルムの形成により、安定剤を用いて、固体支持体材料の内側及び／又は外側表面上に固定化されることを意味すると理解される。フィルムはまた、室温で固体であってもよく、反応条件で液体であってもよい。
【００２９】
固体支持体材料の内面は、特に、孔及び／又はチャネルの内面領域を含む。固定化には、触媒系及び／又は触媒活性種が固体又は液体のフィルム中に溶解された状態である場合、並びに、安定剤がカップリング剤として機能するか又は触媒系が化学的又は共有結合ではなく表面に吸着される場合を含む。
【００３０】
すなわち、本発明によれば、触媒が均一に溶解される従来の意味での反応溶液は存在せず、そのかわりに触媒系は支持体の表面及び／又は孔に分散される。
【００３１】
多孔質セラミック材料は、好ましくは、ケイ酸塩セラミック、酸化物セラミック、窒化物セラミック、炭化物セラミック、ケイ素セラミック及びそれらの混合物からなる群から選択される。
【００３２】
ケイ酸塩セラミックは、好ましくは、アルミノケイ酸塩、ケイ酸マグネシウム、及びそれらの混合物、例えばベントナイトから選択される。酸化物セラミックは、好ましくは、γ−酸化アルミニウム、α−酸化アルミニウム、二酸化チタン、酸化ベリリウム、酸化ジルコニウム、チタン酸アルミニウム、チタン酸バリウム、酸化亜鉛、酸化鉄（フェライト）及びそれらの混合物から選択される。窒化物セラミックは、好ましくは、窒化ケイ素、窒化ホウ素、窒化アルミニウム及びそれらの混合物から選択される。炭化物セラミックは、好ましくは、炭化ケイ素、炭化ホウ素、炭化タングステン又はそれらの混合物から選択される。炭化物セラミックと窒化物セラミックの混合物、いわゆる炭窒化物でもよい。シリカセラミックは、好ましくはケイ化モリブデンである。触媒系が適用される本発明による支持体は、好ましくは、炭化物セラミックからなる。
【００３３】
支持体はモノリスであり、すなわち、多孔質セラミック材料の支持体はセラミック材料のブロック（三次元物体）からなる。ブロックは、１のブロックで構成されてもよく、複数、少なくとも２のブロックを結合して構成されてもよく、及び／又は互いに固定されるか、若しくは取り外しできるように結合されうる。しかし、当該支持体は、特に顆粒ではなく、固定床反応器において触媒床として用いうる。
【００３４】
多孔質セラミック材料の支持体は、好ましくは、三次元に拡張する、基本的には、その断面が円形、四角形、正方形等のいかなる幾何学的形状でありうる構成要素である。好ましい実施形態では、三次元に拡張する支持体として用いうる構成要素の縦方向（最長方向）は、主貫流方向（供給混合物及び合成ガスが反応器入口から出口へ流れる方向）である。
【００３５】
このように多孔質セラミック材料から形成された支持体には、主貫流方向に少なくとも１の連続チャネルがある。しかし、１又はそれ以上の当該チャネルはまた、完全に連続せず、反応器入口の反対側の端部で結ばれるように、又はチャネルが当該端部に向かって閉じられるように設計されうる。また、当該支持体には、少なくとも２又はそれ以上のチャネルがあってよい。チャネルの直径は、０．２５〜５０ｍｍの範囲、好ましくは１〜３０ｍｍの範囲、さらに好ましくは１．５〜２０ｍｍの範囲、さらに好ましくは２〜１６ｍｍの範囲であり得る。複数のチャネルが存在する場合、当該チャネルの直径は、互いに同一であっても、異なってもよい。特に、チャネルの直径は、機械的安定性が損なわれないように、全体的な支持体の直径又はそのうち１の直径と比較して選択されるべきである。
【００３６】
さらに、セラミック材料の支持体は多孔質であり、すなわち、孔がある。本発明の触媒系は、特に、当該孔中の液体又は固体膜中に含まれる。孔径は、好ましくは０．９ｎｍ〜３０μｍの範囲、好ましくは１０ｎｍ〜２５μｍの範囲、より好ましくは７０ｎｍ〜２０μｍの範囲である。孔の直径は、ＤＩＮ６６１３３（１９９３−０６年版）に対する窒素吸着又は水銀気孔比測定によって決定しうる。
【００３７】
好ましい実施形態では、当該支持体には少なくとも部分的に連続する孔があり、それは表面からチャネルへ、及び／又は１若しくはそれ以上の次のチャネルへ延びる。また、複数の孔が互いに連結し、全体として１の連続した孔を形成することも可能である。
【００３８】
触媒系が不均一化された多孔質セラミック材料からの支持体は、以下に記載されるように作製される：いわゆるウォッシュコートが、当該セラミック材料から構成される当該支持体に追加で塗布されるが、これは、当該支持体のセラミック材料、特に、前記セラミック材料、好ましくは酸化ケイ素から選択されるセラミック材料と同一又は異なるセラミック材料に関する。当該ウォッシュコートそれ自体は、多孔質又は非多孔質であってもよいが、好ましくは、ウォッシュコートは非多孔質である。ウォッシュコートの粒子サイズは、好ましくは５ｎｍ〜３μｍ、好ましくは７ｎｍ〜７００ｎｍである。ウォッシュコートは、所望の孔サイズを導入又は生成するため、及び／又は支持体の表面積を広くするために用いられる。ウォッシュコートは、特に適当な場合には前駆体としてウォッシュコートのセラミック材料を含有するウォッシュコート溶液に浸漬（浸漬コーティング）して塗布しうる。支持体上のウォッシュコートの量は、支持体の全量を基準にして、２０重量％以下、好ましくは１５重量％以下、より好ましくは１０重量％以下である。
【００３９】
触媒系は、当該ウォッシュコートが塗布されたセラミック支持体に適用される。このために、まず、特に室温及び周囲圧力で、少なくとも１の有機リン含有リガンド、少なくとも１の金属前駆体、例えば、各金属の塩化物、酸化物、カルボキシレート、少なくとも１の安定剤及び少なくとも１の溶媒を含んで混合し、触媒溶液を調製する。本発明の触媒溶液は、イオン性液体を用いずに明示的に調製しうる。当該触媒溶液は、特に不活性環境、例えばグローブボックス中で調製されるものとする。この場合、「不活性環境」とは、水及び酸素をほとんど含まない環境をいう。
【００４０】
溶媒は、すべての溶媒クラス（プロトン性、非プロトン性、極性又は非極性）から選択されうる。溶媒の前提条件は、触媒系（配位子、金属前駆体、及び安定剤）の溶解度であり、好ましくはヒドロホルミル化で形成される高沸点物質の溶解度でもある。固定化工程内で加熱して溶解度を高めることができる。
【００４１】
当該溶媒は好ましくは非プロトン性及び極性、例えばアセトニトリル及び酢酸エチル、又は非プロトン性及び非極性、例えばＴＨＦ及びジエチルエーテルである。また、溶剤として、ジクロロメタン等のハイドロクロロカーボンを用いてよい。
【００４２】
このようにして調製された触媒溶液は、次いで、例えば浸漬（浸漬コーティング）によって、又は例えば直接反応器内に充填（ｉｎ  ｓｉｔｕ含浸）する等圧力容器へ充填することによって、支持体（場合によってはウォッシュコートを含む）と接触する。当該触媒溶液を反応器の外側に塗布する場合は、もちろん溶媒を除去した後に反応器に支持体を取り付けなければならない。好ましくは、触媒溶液は、反応器内の支持体上にウォッシュコートを用いて直接塗布されるが、これにより、触媒の汚染の可能性がある、時間のかかる設置及び除去工程を回避できる。
【００４３】
ｉｎ  ｓｉｔｕ含浸の場合、当該反応器は、充填前に、不活性ガス、例えば希ガス、アルカン又は窒素でパージされる。パージは、１〜２５バール、好ましくはわずかな過圧である２０〜９０ミリバール、より好ましくは標準圧力よりも高い３０〜６０ミリバールで行ってよい。不活性ガスでパージする前に反応器を冷却して、触媒溶液中の溶媒が直ちに蒸発するのを防止することができる。しかし、溶媒の沸点が反応器温度よりも高い場合には、反応器を冷却する必要はない。
【００４４】
不活性ガスによるパージの後、既存の圧力は、例えば、圧力制御により、好ましくは、反応器の加圧が解除されるまで、すなわち、周囲圧力（すなわち、１バール）になるまで、排出されうる。さもなければ、例えば真空ポンプを用いて、反応器内を真空にすることもできる。本発明の一の実施形態では、加圧が解除された後、又は排気後に、当該反応器を上記不活性ガスで再びパージできる。加圧解除、排気、再パージの操作は、所望の頻度で繰り返しうる。
【００４５】
当該触媒溶液を圧力容器内の当該反応器に充填し、好ましくは１〜２５バールの不活性ガス圧力、より好ましくは２０〜９０ミリバールのわずかに正の不活性ガス圧力、好ましくは反応器圧力より高い３０〜６０ミリバールに加圧する。不活性ガスは、希ガス、アルカン、例えばブタン、又は窒素であってよい。次に、触媒溶液を圧力容器に前記加圧、特に圧力駆動方式で反応器に導入する。充填時の圧力容器内の圧力は、反応器内の圧力よりも高いものとする。この場合の温度は２０〜１５０℃、圧力は１〜２５バールである。
【００４６】
充填の他の手段としては、不活性ガスでパージした後、反応器を真空に保ち、触媒溶液を減圧によって反応器内に導入することがあげられる。当該触媒溶液の調製には、一般的な真空又は減圧下及び常温で沸騰する溶媒を用いるものとする。
【００４７】
当該反応器は、通常の入口／出口を介して触媒溶液で充填しうる。反応器内の液体分配器又はノズルは、場合によっては利用可能な圧力損失器及び投与速度制御器同様に、触媒溶液を確実に均一に分配しうる。触媒系が塗布された後、溶媒が除去される。これは、まず、残存する触媒溶液が反応器出口から排出される。その後、反応器内に残留する溶媒は、圧力調整か又は昇温により蒸発される。他の実施形態では、圧力の調整は、昇温しつつ行ってよい。その場合の温度は溶媒によって、２０〜１５０℃であってよい。溶媒によっては、圧力を高真空（１０−３〜１０−７ミリバール）に調整しうるし、溶媒及び温度によっては、数ミリバール〜数バールの加圧を行ってもよい。
【００４８】
前記安定剤は、金属、特にコバルト又はロジウム、及び有機リン含有配位子からなる触媒を用いて支持体上に不均一化されている。
【００４９】
触媒系は、直接反応器内（ｉｎ  ｓｉｔｕ）で又は反応器外で支持体に塗布しうる。従って、本発明の好ましい実施形態では、当該触媒系は反応器内、即ちｉｎ  ｓｉｔｕで直接塗布される。溶媒が除去された後すぐに反応器を用いて、供給混合物を充填しうる。これには、長期間にわたる反応器停止を招く設置及び設置解除が不要であるという利点がある。さらに、この場合、支持体の大きさはもはや制限されず、適当なサイズの不活性環境の空間を利用しうる。支持体の大きさは、反応器の設計に応じて自由に選択しうる。もう１つの問題は、支持体は常に空気を排除して輸送されなければならず、実行するのが難しい場合があることである。
【００５０】
触媒系を支持体へ塗布し、溶媒を除去した後、装置、特に反応器は、２又はそれ以上の多段階の開始手順により、運転に移行しうる。
【００５１】
開始手順の目的は、触媒系を穏やかに活性化させてその活性化期間を長くするため、触媒の最大開始活性を緩和することである。さらに、開始手順は、触媒系の不活性化、阻害化及び／又は消耗につながる可能性がある液相の形成を防止することを意図する。特に、濃縮された出発物質から（支持体上で）新たに調製された触媒系を開始する場合、最大の（高沸点）副生成物形成に関する反応変換最大値を達成できる。操作条件（圧力及び温度）に応じて、高沸点の副生成物の割合がある値を超えると、含まれる混合物に依存する個々の成分の蒸気圧のために、触媒系を損傷、阻害、又は消耗する可能性のある液相が形成されることがある。
【００５２】
本発明によれば、触媒系の活性化は、好ましくは、変換を長期間行うことで達成される。したがって、供給混合物の圧力、温度及び組成のいかなる組み合わせに対しても、上記の問題を回避するために超えてはならない副生成物の形成に対する最大許容変換量を算定しうる。副生成物の生成の変換は、生成物アルデヒドの生成の変換関数として決定しうる（＝アルデヒド濃度に依存）。これは、開始手順が供給オレフィン類の最大変換に依存することを意味する。
【００５３】
供給オレフィン類の信頼できる変換率を２０％から９５％、好ましくは８０％から９５％で可能にする反応器の既知の長期運転条件において、開始手順を実施すると、反応器に流入する供給混合物の組成が供給オレフィン類の最大変換率を超えずに段階的に変化する。
【００５４】
ここで、長期間の操作条件下でも、オレフィン含有量及び／又は合成ガス含有量が、一定の体積流量で、少なくとも２段階、好ましくは３段階以上、特に４段階以上、供給オレフィン類の最大変換率を超えないように上昇するように、オレフィン類の信頼できる変換を確実にする供給混合物の組成を変化させうる。このために、工業用供給混合物及び合成ガス混合物は、第１段階で、不活性ガス、例えば、Ｎ２、アルゴン、ヘリウム等を供給しうる。
【００５５】
稼働時間が長期化すると、例えば、高沸点物質の濃縮及び／又は活性中心の被覆又は不活性化のために、触媒活性が低下する可能性がある。高沸点物質は孔内を凝縮させうるため、反応体のオレフィン類がもはや孔を利用できなくなるか、または反応が緩慢になる。その一方で、副生成物のいくつかは触媒系を分解する可能性があり、これも触媒の活性を低下させる。触媒活性の低下は、例えば、特に、ラマン分光法、ガスクロマトグラフィー又は質量流量計（ＭＤＭ）を用いた適当な分析から、添加又は選択性の低下により確認しうる。触媒活性のモデルベースのモニタリングも選択肢の一つである。これは、触媒活性をモニタリングする操作条件に依存せず、監査計画／再生計画をサポートして、プロセスを推定する。
【００５６】
触媒活性が不十分な場合、多孔質セラミック支持体上で当該不均一触媒系を交換しうる。このために、反応器又は反応器内の支持体を溶媒で１又はそれ以上パージできる。パージにより触媒系の固定化を解除して、除去できる。当該溶媒は、触媒溶液の調製として記載した１の溶媒でありうる。溶媒でパージする場合の温度は、２０〜１５０℃でありうる。溶媒でパージする場合の圧力は、１〜２５バールであってよい。
【００５７】
パージ後、支持体は、特に、上記した支持体のｉｎ  ｓｉｔｕ含浸で、１又はそれ以上含浸される。このようにして、ｉｎ  ｓｉｔｕ含浸が更新され、不均一触媒系が新たに塗布される。ｉｎ  ｓｉｔｕ再含浸は、上記のように最初にｉｎ  ｓｉｔｕ含浸について記載したのと全く同様の条件下で実施しうる。
【００５８】
触媒系はパージと再塗布によって完全に交換されるため、当該工程は、触媒活性が再度低下する場合に常に繰り返してよい。さらなる利点は、高沸点物質と生成物のアルデヒドを触媒系の分解生成物としてともに排出できることである。しかし、固定化の解除と再度のｉｎ  ｓｉｔｕ含浸によっても支持体の特性が失われないようにする必要がある。さもなければ、多孔質セラミック支持体を交換しなければならない。
【００５９】
さらなる選択肢としては、触媒系が不均一化されている多孔質セラミック支持体を全て交換することがあげられる。次いで、支持体上の（反応器から除去された）不均一触媒系は、上記のように反応器の外側で交換され、次に反応器に設置され、かつ、用いられるまで保管されてよい。上記のように、触媒系の塗布には不活性環境が必要であり、すなわち、適当な条件下で支持体の取り外し及び取り付け作業を行うことにより取扱い及び保管が行われるべきである。
【００６０】
基本的に、反応ゾーンにいくつかの反応器が並行して存在し、これらが交互に用いられるプロセス手順が好ましい。この場合、本発明によるヒドロホルミル化には少なくとも１の運転中の反応器（ａ）、及び少なくとも１の待機中の反応器（ｂ）が用いられる。反応器（a）の運転中に十分な触媒活性が検出されなくなるとすぐに、この反応器（a）から待機中の次の反応器（b）への供給混合物の流れが切り替えられることが理解されよう。次いで、反応器（ａ）が、上記のように触媒システムが再生されるか又は固定化が解除されて、支持体が再含浸される再生モードに移行した後、反応器（b）が新たに変更されるまで待機中となる。この原理は、少なくとも１の反応器が稼働している場合に、１又はそれ以上の反応器が待機状態であり、かつ１又はそれ以上の反応器が再生状態である、３又はそれ以上の反応器にも適用しうる。
【００６１】
第２ヒドロホルミル化工程は、好ましくは以下の条件下で実施される。すなわち、第２ヒドロホルミル化工程の温度は６５〜２００℃、好ましくは７５〜１７５℃、より好ましくは８５〜１５０℃の範囲であるはずである。第２ヒドロホルミル化工程の圧力は、３５バール、好ましくは３０バール、より好ましくは２５バールを超えてはならない。合成ガスと第２供給混合物のモル比は６：１〜１：１であるはずである。場合によっては、第２供給混合物は、不活性ガス、例えば、工業用炭化水素流に含まれるアルカンで希釈されてよい。
【００６２】
好ましくは、生成した生成物アルデヒドの少なくとも一部と、未反応のオレフィン類の少なくとも一部とを含む気体流出物は、本発明によるヒドロホルミル化が行われる反応ゾーンから常時除去される。気体流出物は、１又はそれ以上の物質分離工程に供されてもよく、その場合、気体流出物は、未反応オレフィン類富化相と少なくとも１の生成物アルデヒド富化相に分離される。物質分離は、凝縮、蒸留、遠心分離、ナノ濾過、又はこれらのいくつかの組み合わせ、好ましくは凝縮又は蒸留等の公知の分離方法で行いうる。
【００６３】
多段階物質分離工程の場合、第１物質分離工程で形成される生成物アルデヒド富化相を、第２物質分離工程、特に、次のアルデヒド分離に供することができ、この生成物アルデヒド富化相に含まれる他の物質、しばしばアルカン及び出発物質のオレフィン類から当該生成物アルデヒドが分離される。未反応オレフィン富化相は、ヒドロホルミル化工程で、又は多段階分離の場合はそのうちの１のヒドロホルミル化工程でリサイクルされて、そこに含まれるオレフィン類を生成物アルデヒドにヒドロホルミル化することができる。
【００６４】
物質分離工程では、上記の相に加えて、未反応オレフィン富化相と同一又は少なくとも類似の組成であるパージガスストリームを除去しうる。同様に、当該パージガスストリームを第２物質分離工程又はアルデヒド除去工程に導出して、そこに含まれる生成物アルデヒドを除去し、かつ、不純物（例えば、合成ガス中の窒素）又は不活性物質（例えば、供給混合物中のアルカン）を当該システムから除去しうる。当該不純物又は不活性物質は、通常、揮発性物質として第２物質分離工程、例えばカラムの上部で除去しうる。
【００６５】
また、本発明のさらなる目的は、本発明の方法を行いうる、特に、本発明のヒドロホルミル化工程が行われる反応器を含む、装置を提供することである。さらに、当該装置は、ヒドロホルミル化工程からの気体流出物が、少なくとも１の未反応オレフィン富化相と、少なくとも１の生成物アルデヒド富化相とに分離される物質分離ユニットを含んでよく、当該物質分離ユニットは、本発明のヒドロホルミル化の下流に配置される。第１物質分離工程の下流には、第２物質分離ユニット、特にアルデヒド除去ユニットがあり、これにより生成物アルデヒドが分離される。
【００６６】
当業者であれば、さらに詳述しなくても、上記の記載を可能な限り利用できることがと想定される。従って、好ましい実施形態及び実施例は、単に記述的開示として解釈されるべきであり、決して開示の方法に限定されるように解釈されるべきではない。
【００６７】
以下に、実施例を参照して本発明をより具体的に説明する。本発明の別の実施形態は、類似の方法で適用しうる。
【実施例１】
【００６８】
実施例１：本発明ではないイオン性液体を含む触媒系の調製及び分析
支持体として、長さ約２０ｃｍ、直径約２５ｍｍの炭化ケイ素のモノリスを用いた。当該支持体は多孔質であり、ウォッシュコート（ＳｉＯ２）で前処理した。当該支持体には、直径が約３ｍｍであるチャネル３１があった。当該支持体を反応器にいれて、Ｒｈ（ａｃａｃ）（ＣＯ）２、ビスフェフォス（リガンド）、ビス（２，２，６，６‐テトラメチル‐４‐ピペリジル）セバケート（安定剤）、１‐エチル‐３‐メチルイミダゾリウムビス（トリフルオロメタンスルホニル）イミド（［ＥＭＩＭ］［ＮＴｆ２］／イオン性液体）及び溶媒としてジクロロメタンを含む触媒溶液と不活性環境（グロ−ブボックス）中で混合して調製して塗布した。このため、反応器を窒素でパージした後、触媒溶液をわずかに過圧して反応器に導入した。放出及び蒸発によって反応器から溶媒を除去した後、支持体上で不均一触媒系をヒドロホルミル化に用いた。
【００６９】
供給混合物として、以下の組成の炭化水素流を用いた。
【００７０】
【表１】
2020059702.tif 000008
当該供給混合物を合成ガス（合成ガス：入力混合物のモル比＝３．５：１）とともにガス体積流量３９０ｍｌ／分で反応器に誘導して、ヒドロホルミル化を行った。当該ヒドロホルミル化は温度１２０℃及び圧力１０バールで行った。ブテン類の総変換率（すなわち、供給混合物中に含まれるすべてのブテン類の変換率）及びｎ／イソ選択性（分枝生成物に対する直鎖生成物の比率）を、ガスクロマトグラフィーによる生成物組成を介して確認した。
【００７１】
実験開始から５００時間後、ブテン類の総変換率は２７％、ｎ／イソ選択性は９８％であった。
【実施例２】
【００７２】
実施例２：本発明のイオン性液体を用いない触媒系の調製及び分析
支持体として、長さ約２０ｃｍ、直径約２５ｍｍの炭化ケイ素のモノリスを用いた。当該支持体は多孔質であり、ウォッシュコート（ＳｉＯ２）で前処理した。当該支持体には、直径が約３ｍｍであるチャネル３１があった。当該支持体を反応器にいれて、Ｒｈ（ａｃａｃ）（ＣＯ）２、ビスフェフォス（リガンド）、ビス（２，２，６，６‐テトラメチル‐４‐ピペリジル）セバケート（安定剤）、及びジクロロメタンを含む触媒溶液と不活性環境（グロ−ブボックス）中で混合して調製して塗布した。このため、反応器を窒素でパージした後、触媒溶液をわずかに過圧して反応器に導入した。放出及び蒸発によって反応器から溶媒を除去した後、支持体上で不均一触媒系をヒドロホルミル化に用いた。
【００７３】
供給混合物として、実施例１と実質的に同一の組成の炭化水素ストリームを用いた。当該供給混合物を合成ガス（合成ガス：入力混合物のモル比＝３．５：１）とともにガス体積流量３９０ｍｌ／分で反応器に導入して、ヒドロホルミル化を行った。当該ヒドロホルミル化は温度１２０℃及び圧力１０バールで行った。ブテン類の総変換率（すなわち、供給混合物中に含まれるすべてのブテン類の変換率）及びｎ／イソ選択性（分枝生成物に対する直鎖生成物の比率）を、ガスクロマトグラフィーによる生成物組成を介して確認した。
【００７４】
実験開始から５００時間後、ブテン類の総変換率は５６％であり、ｎ／イソ選択性は９７％であった。
【実施例３】
【００７５】
実施例３：本発明ではないＳＩＬＰ触媒系の調製及び分析
触媒系の調製を、特許文献１に記載の触媒活性組成物Ｒｈ（ＩＩ）の調製と同様に行った。
【００７６】
供給混合物として、以下の組成の炭化水素流を用いた。
【００７７】
【表２】
2020059702.tif 000009
当該供給混合物を合成ガス（合成ガス：入力混合物のモル比＝３．５：１）とともにガス体積流量３９０ｍｌ／分で反応器に導入して、ヒドロホルミル化を行った。当該ヒドロホルミル化は温度１２０℃及び圧力１０バールで行った。ブテン類の総変換率（すなわち、供給混合物中に含まれるすべてのブテン類の変換率）及びｎ／イソ選択性（分枝生成物に対する直鎖生成物の比率）を、ガスクロマトグラフィーによる生成物組成を介して確認した。
【００７８】
実験開始から５００時間後、ブテン類の総変換率は２５％、ｎ／イソ選択性は９２％であった。
【００７９】
これより、一連の実験から、本発明のイオン性液体を含まない不均一触媒系は、公知のＳＩＬＰ系又はイオン性液体を含む触媒系よりも、変換率及び生成物の直線性（ｎ／ｉｓｏ選択性）がより高いという利点があることが明らかである。
【外国語明細書】
2020059702000001.pdf